(57)【特許請求の範囲】
【請求項１】
６０〜９０重量％の量の石膏と、複合材中に均一に分布した１．５〜２６重量％の量の繊維と、０．５〜６重量％の量のレオロジー改質剤とを含む複合材を含む耐火性複合材製品であって、
前記繊維が、ガラス繊維、セルロース繊維、ポリビニルアルコール繊維及びポリプロピレン繊維を含み、
前記ガラス繊維が２〜１０重量％の量で存在し、
前記セルロース繊維が２〜８重量％の量で存在し、
前記ポリビニルアルコール繊維が１〜４重量％の量で存在し、
前記ポリプロピレン繊維が０．３〜４重量％の量で存在し、
前記複合材の硬化を引き起こすか又はその硬化を可能にして、硬化した複合材が形成され、
前記硬化した複合材が、防火ドアの芯材、防火ドア又は防火建築パネルに使用される耐火構成材である、
前記耐火性複合材製品。
【請求項２】
レオロジー改質剤が、ヒドロキシプロピルメチルセルロース（ＨＰＭＣ）、メチルヒドロキシエチルセルロース（ＭＨＥＣ）、ヒドロキシエチルセルロース（ＨＥＣ）又はカルボキシメチルセルロース（ＣＭＣ）を含む、請求項１に記載の耐火性複合材製品。
【請求項３】
複合材が、その中に均一に分布した１０〜２５重量％の量の骨材をさらに含む、請求項１又は２に記載の耐火性複合材製品。
【請求項４】
複合材が、２〜７重量％の量のデンプンをさらに含む、請求項１〜３のいずれかに記載の耐火性複合材製品。
【請求項５】
複合材が、その中に均一に分布した１〜１０重量％の量のバーミキュライト又は粘土をさらに含む、請求項１〜４のいずれかに記載の耐火性複合材製品。
【請求項６】
複合材が、セメントを全く含まない又はフライアッシュを全く含まない、請求項１〜５のいずれかに記載の耐火性複合材製品。
【請求項７】
石膏が６０〜８５重量％の量で存在し、繊維が複合材中に均一に分布して、１．５〜５重量％の量で存在し、前記複合材中に均一に分布した１０〜２５重量％の量の骨材をさらに含み、２〜７重量％の量のデンプンと、０．５〜４重量％の量のレオロジー改質剤とをさらに含む、請求項１〜６のいずれかに記載の耐火性複合材製品。
【請求項８】
耐火構成材がドアの芯材であり、該ドアの芯材が、
下面、上面、第１の側面、第２の側面、第１の端及び第２の端を有する耐火性の中央の鏡板であって、６０〜８５重量％の量の石膏、複合材中に均一に分布した１．５〜５重量％の量のガラス繊維、前記複合材中に均一に分布した１０〜２５重量％の量の骨材、２〜７重量％の量のデンプン及び０．５〜４重量％の量のレオロジー改質剤を有する複合材による第１の耐火性材料でできている耐火性の中央の鏡板と、
前記耐火性の中央の鏡板の前記第１の側面、前記第２の側面、前記第１の端及び前記第２の端に接合した耐火性縁であって、７０〜９０重量％の量の石膏、（ｉ）前記複合材中に均一に分布した２〜１０重量％の量のガラス繊維、（ii）前記複合材中に均一に分布した２〜８重量％の量のセルロース繊維、（iii）前記複合材中に均一に分布した１〜４重量％の量のポリビニルアルコール繊維、及び（iv）前記複合材中に均一に分布した０．３〜４重量％の量のポリプロピレン繊維を含む繊維、並びに０．５〜６重量％の量のレオロジー改質剤を有する複合材による第２の耐火性材料でできた耐火性縁と
を含む、請求項１〜７のいずれかに記載の耐火性複合材製品。
【請求項９】
耐火性の中央の鏡板の第１の側面内の切欠きと、
前記切欠き内に配置され、前記耐火性の中央の鏡板及び耐火性縁に接合された、第２の耐火性材料でできている耐火性ロックブロックと
をさらに含む、請求項８に記載の耐火性複合材製品。
【請求項１０】
耐火性の中央の鏡板が、
第１の耐火性材料でできた第１の耐火性鏡板と、
前記第１の耐火性材料でできた第２の耐火性鏡板と、
前記第１の耐火性の中央の鏡板と前記第２の耐火性の中央の鏡板の間に配置され、そこに接合され、かつ、第１の側面の耐火性縁と第２の側面の耐火性縁の間に伸び、そこに接合された耐火性中桟であって、第２の耐火性材料でできた前記耐火性中桟と
を含む、請求項８又は９に記載の耐火性複合材製品。
【請求項１１】
耐火性の中央の鏡板の上面及び耐火性縁に接合した上の鏡板、若しくは前記耐火性の中央の鏡板の下面に接合した下の鏡板、又は前記上の鏡板と前記下の鏡板の両方をさらに含む、請求項８〜１０のいずれかに記載の耐火性複合材製品。
【請求項１２】
上の鏡板及び下の鏡板が、遮音性材料が充填された複数の空隙を有する波形の充填材でできている、請求項１１に記載の耐火性複合材製品。
【請求項１３】
耐火性の中央の鏡板の上面及び耐火性縁に接合した第１の装飾用鏡板と、
耐火性の中央の鏡板の下面及び耐火性縁に接合した第２の装飾用鏡板と
をさらに含み、ドアの芯材、前記第１の装飾用鏡板、及び前記第２の装飾用鏡板の組合せが防火ドアを形成する、請求項８〜１２のいずれかに記載の耐火性複合材製品。
【請求項１４】
下面、上面、第１の側面、第２の側面、第１の端、及び第２の端を有する、第１の耐火性材料でできた耐火性の中央の鏡板を用意するステップであって、前記第１の耐火性材料が、６０〜８５重量％の量の石膏、複合材中に均一に分布した１．５〜５重量％の量のガラス繊維、前記複合材中に均一に分布した１０〜２５重量％の量の骨材、２〜７重量％の量のデンプン、及び０．５〜４重量％の量のレオロジー改質剤を含む、ステップと、
前記第１の耐火性材料よりも高密度の第２の耐火性材料でできた耐火性縁の第１の縦框を、前記耐火性の中央の鏡板の第１の側面に接合するステップであって、前記第２の耐火性材料が、６０〜９０重量％の量の石膏、（ｉ）前記複合材中に均一に分布した２〜１０重量％の量のガラス繊維、（ii）前記複合材中に均一に分布した２〜８重量％の量のセルロース繊維、（iii）前記複合材中に均一に分布した１〜４重量％の量のポリビニルアルコール繊維、及び（iv）前記複合材中に均一に分布した０．３〜４重量％の量のポリプロピレン繊維を含む繊維、並びに０．５〜６重量％の量のレオロジー改質剤を含む、ステップと、
前記耐火性縁の第２の縦框を、前記耐火性の中央の鏡板の第２の側面に接合するステップと、
前記耐火性縁の第１の横框を、前記耐火性の中央の鏡板の第１の端並びに前記耐火性縁の第１の縦框及び第２の縦框に接合するステップと、
前記耐火性縁の第２の横框を、前記耐火性の中央の鏡板の第２の端並びに前記耐火性縁の第１の縦框及び第２の縦框に接合するステップと
を含む、防火ドアの芯材の製造方法。
【請求項１５】
耐火性の中央の鏡板の第１の側面に切欠きを形成するステップと、
前記切欠き内に耐火性ロックブロックを挿入し、該耐火性ロックブロックを前記耐火性の中央の鏡板及び耐火性縁に接合するステップと
をさらに含み、前記耐火性ロックブロックが第２の耐火性材料でできている、請求項１４に記載の方法。
【請求項１６】
耐火性の中央の鏡板が、
第１の側面と第２の側面の間に第１の端に近接して配置された、第１の耐火性材料でできた第１の耐火性の中央の鏡板と、
第１の側面と第２の側面の間に第２の端に近接して配置された、第１の耐火性材料でできた第２の耐火性の中央の鏡板と、
前記第１の耐火性の中央の鏡板と前記第２の耐火性の中央の鏡板の間に配置され、そこに接合され、かつ、前記第１の側面の耐火性縁と前記第２の側面の耐火性縁の間に伸び、そこに接合された耐火性中桟であって、第２の耐火性材料でできている前記耐火性中桟とを含む、請求項１４又は１５に記載の方法。
【請求項１７】
耐火性縁及び耐火性の中央の鏡板において、雄雌接続部分のセットを形成するステップをさらに含む、請求項１４〜１６のいずれかに記載の方法。
【請求項１８】
第１の耐火性材料を押出成形（extruding）又は鋳型成型（molding）して、耐火性の中央の鏡板を形成するステップと、
第２の耐火性材料を押出成形又は鋳型成型して、耐火性縁の第１の縦框、第２の縦框、第１の横框、及び第２の横框を形成するステップと
をさらに含む、請求項１４〜１７のいずれかに記載の方法。
【請求項１９】
第１の耐火性材料を押出成形又は鋳型成型して耐火性の中央の鏡板を形成するステップと、
第２の耐火性材料を押出成形又は鋳型成型してシートを形成し、該シートをギャングリッピングして、耐火性縁の第１の縦框、第２の縦框、第１の横框、及び第２の横框の１又は２以上を形成するステップと
をさらに含む、請求項１４〜１８のいずれかに記載の方法。
【請求項２０】
上の鏡板を、耐火性の中央の鏡板の上面及び耐火性縁に接合するか、若しくは下の鏡板を前記耐火性の中央の鏡板の下面に接合するか、又は前記上の鏡板及び前記下の鏡板の両方を接合するステップをさらに含む、請求項１４〜１９のいずれかに記載の方法。
【請求項２１】
耐火性の中央の鏡板及び耐火性縁を、膨張性材料又は耐火性材料でコーティングするステップをさらに含む、請求項１４〜２０のいずれかに記載の方法。
【請求項２２】
連続した製造プロセスの一部として実施される、請求項１４〜２１のいずれかに記載の方法。
【請求項２３】
第１の装飾用鏡板を芯材の上面に接合し、第２の装飾用鏡板を前記芯材の下面に接合することにより防火ドアを形成するステップをさらに含む、請求項１４〜２２のいずれかに記載の方法。
【請求項２４】
上の鏡板及び下の鏡板が、遮音性材料が充填された複数の空隙を有する波形の充填材でできている、請求項２０に記載の方法。
【発明の詳細な説明】
【技術分野】
【０００１】
本発明は、一般に、複合材料の分野、より詳細には、耐火性建築材料に使用する石膏複合材に関する。
【背景技術】
【０００２】
防火（fire rated）ドアを製造するための多くの方法及び技法が長い期間をかけて開発されてきた。しかし、これらの先行技術設計の大部分は完全に自動化された製造プロセスに十分に適するものではない。さらに、先行技術による防火ドアは費用がかかり、また、無機質の内部芯材が必要である。内部芯材は経路の細部で露出する可能性があり、ドアの鏡板の厚さが減少し、その結果としてドアの強度が低下する可能性がある。さらに、組立ての間に鏡板を位置合わせすることは困難であり、組立て後にドアを真っ直ぐにするために追加的な仕上げが必要になる場合がある。
【０００３】
セメントに基づく複合材が長年にわたって建築材料に使用されている。例えば、米国特許第５５４９８５９号明細書、同第５６１８３４１号明細書、同第５６３１０９７号明細書、同第５６４１５８４号明細書、同第５６５８６２４号明細書、同第５７０２７８７号明細書、同第５７６６５２５号明細書、同第５７９８１５１号明細書、同第５８４９１５５号明細書及び同第６３７９４４６号明細書、並びに米国特許出願公開第２００８／００９９１２２号明細書、同第２０１０／０１３６２６９号明細書及び同第２０１１／０１２０３４９号明細書には、押出成形されたセメントに基づく複合材製品を作製するための種々の組成物及びプロセスが記載されており、これらは全て、その全体が参照により本明細書に組み込まれる。しかし、これらの特許及び特許出願公開には、防火証明を受けることができるドア、ドアの芯材及び建築パネルを作出するために必要な耐火性能を有する耐火性複合構成材は開示されていない。
【先行技術文献】
【特許文献】
【０００４】
【特許文献１】米国特許第５５４９８５９号明細書
【特許文献２】米国特許第５６１８３４１号明細書
【特許文献３】米国特許第５６３１０９７号明細書
【特許文献４】米国特許第５６４１５８４号明細書
【特許文献５】米国特許第５６５８６２４号明細書
【特許文献６】米国特許第５７０２７８７号明細書
【特許文献７】米国特許第５７６６５２５号明細書
【特許文献８】米国特許第５７９８１５１号明細書
【特許文献９】米国特許第５８４９１５５号明細書
【特許文献１０】米国特許第６３７９４４６号明細書
【特許文献１１】米国特許出願公開第２００８／００９９１２２号明細書
【特許文献１２】米国特許出願公開第２０１０／０１３６２６９号明細書
【特許文献１３】米国特許出願公開第２０１１／０１２０３４９号明細書
【発明の概要】
【課題を解決するための手段】
【０００５】
本発明は、防火証明を受けることができるドア、ドアの芯材及び建築パネルを作出するために必要な耐火性能を有する耐火性複合構成材を提供する。ほとんどの場合、防火ドアの芯材の長さ及び幅は、最終的なドア製品の長さ及び幅の仕様と一致する。防火ドアの芯材の寸法は、一般には、幅が３フィート及び４フィートであり、長さが７フィート〜１０フィートにわたる。防火芯材（fire core）の厚さは１．５０インチ〜２．００インチにわたってよい。いくつかの場合には、外付け連結材を防火ドアの芯材の側面及び端に追加することができる。他の場合では、膨張性連結材を外付け連結材と防火ドアの芯材の間に追加することができる。
【０００６】
より詳細には、本発明は、６０〜９０重量％の量の石膏、複合材中に実質的に均一に分布した１．５〜２６重量％の量の繊維、及び０．５〜６重量％の量のレオロジー改質剤を含む複合材製品を提供する。複合材の硬化を引き起こすか又はその硬化を可能にして、硬化した複合材を形成する。硬化した複合材は、防火ドアの芯材、防火ドア又は防火建築パネルに使用される耐火構成材である。耐火構成材は、建築パネル、ドアの鏡板、ドアの芯材、ドアの横框、ドアの縦框、ドアロックブロック、ドアの縁、又はドアの中桟（insert）を含んでよい。
【０００７】
さらに、本発明は、６０〜８５重量％の量の石膏、複合材中に実質的に均一に分布した１．５〜５重量％の量の繊維、複合材中に実質的に均一に分布した１０〜２５重量％の量の骨材、２〜７重量％の量のデンプン及び０．５〜４重量％の量のレオロジー改質剤を含む複合材製品を提供する。複合材の硬化を引き起こすか又はその硬化を可能にして、硬化した複合材を形成する。耐火構成材は、防火ドアの芯材、防火ドア又は防火建築パネルに使用される建築パネル、ドアの鏡板、ドアの芯材、ドアの横框、ドアの縦框、ドアロックブロック、ドアの縁、又はドアの中桟を含んでよい。
【０００８】
本発明は、６０〜９０重量％の量の石膏、複合材中に実質的に均一に分布した２〜１０重量％の量のガラス繊維、複合材中に実質的に均一に分布した２〜８重量％の量のセルロース繊維、複合材中に実質的に均一に分布した１〜４重量％の量のポリビニルアルコール繊維、複合材中に実質的に均一に分布した０．３〜４重量％の量のポリプロピレン繊維、及び０．５〜６重量％の量のレオロジー改質剤を含む複合材製品も提供する。複合材の硬化を引き起こすか又はその硬化を可能にして、硬化した複合材を形成する。耐火構成材は、防火ドアの芯材、防火ドア又は防火建築パネルに使用される建築パネル、ドアの鏡板、ドアの芯材、ドアの横框、ドアの縦框、ドアロックブロック、ドアの縁、又はドアの中桟を含んでよい。
【０００９】
さらに、本発明は、耐火性の中央の鏡板及び押し出し耐火性縁を含む防火ドア用の芯材を提供する。耐火性の中央の鏡板は、下面、上面、第１の側面、第２の側面、第１の端及び第２の端を有する。耐火性の中央の鏡板は、６０〜８５重量％の量の石膏、複合材中に実質的に均一に分布した１．５〜５重量％の量の繊維、複合材中に実質的に均一に分布した１０〜２５重量％の量の骨材、２〜７重量％の量のデンプン及び０．５〜４重量％の量のレオロジー改質剤を含む第１の耐火性材料でできている。押し出し耐火性縁は耐火性の中央の鏡板の第１の側面、第２の側面、第１の端及び第２の端に接合（attach）されている。押し出し耐火性縁は、６０〜９０重量％の量の石膏、複合材中に実質的に均一に分布した２〜１０重量％の量のガラス繊維、複合材中に実質的に均一に分布した２〜８重量％の量のセルロース繊維、複合材中に実質的に均一に分布した１〜４重量％の量のポリビニルアルコール繊維、複合材中に実質的に均一に分布した０．３〜４重量％の量のポリプロピレン繊維、及び０．５〜６重量％の量のレオロジー改質剤を含む第２の耐火性材料でできている。
【００１０】
本発明は、芯材、第１の装飾用鏡板及び第２の装飾用鏡板を含む防火ドアも提供する。芯材は、（ａ）下面、上面、第１の側面、第２の側面、第１の端及び第２の端を有する耐火性の中央の鏡板であって、６０〜８５重量％の量の石膏、複合材中に実質的に均一に分布した１．５〜５重量％の量の繊維、複合材中に実質的に均一に分布した１０〜２５重量％の量の骨材、２〜７重量％の量のデンプン及び０．５〜４重量％の量のレオロジー改質剤を含む第１の耐火性材料でできている耐火性の中央の鏡板と、（ｂ）耐火性の中央の鏡板の第１の側面、第２の側面、第１の端及び第２の端に接合した押し出し耐火性縁であって、６０〜９０重量％の量の石膏、複合材中に実質的に均一に分布した２〜１０重量％の量のガラス繊維、複合材中に実質的に均一に分布した２〜８重量％の量のセルロース繊維、複合材中に実質的に均一に分布した１〜４重量％の量のポリビニルアルコール繊維、複合材中に実質的に均一に分布した０．３〜４重量％の量のポリプロピレン繊維、及び０．５〜６重量％の量のレオロジー改質剤を含む第２の耐火性材料でできた押し出し耐火性縁とを含む。第１の装飾用鏡板は、耐火性の中央の鏡板の上面及び押し出し耐火性縁に接合している。第２の装飾用鏡板は耐火性の中央の鏡板の下面及び押し出し耐火性縁に接合している。
【００１１】
以下に添付の図面を参照して本発明を詳細に記載する。
【図面の簡単な説明】
【００１２】
本発明の上記の利点及び別の利点は、添付の図面と併せて以下の説明を参照することによってより良く理解され得る。
【図１】本発明の一実施形態による防火ドア用のドアの芯材の斜視図である。
【図２】本発明の別の実施形態による防火ドア用のドアの芯材の斜視図である。
【図３Ａ−３Ｄ】本発明の一実施形態によるドアの芯材の中央の鏡板と縁の種々の境界面の断面図である。
【図４】本発明の別の実施形態による防火ドア用のドアの芯材の斜視図である。
【図５】本発明の別の実施形態による防火ドア用のドアの芯材の斜視図である。
【図６】本発明の別の実施形態による防火ドア用のドアの芯材の斜視図である。
【図７】本発明の別の実施形態による防火ドア用のドアの芯材の斜視図である。
【図８】本発明の別の実施形態による防火ドア用のドアの芯材の斜視図である。
【図９】本発明の別の実施形態による防火ドア用のドアの芯材の斜視図である。
【図１０Ａ】本発明の別の実施形態による防火ドア用のドアの芯材の分解斜視図である。
【図１０Ｂ】図１０Ａのドアの芯材の断面図である。
【図１１Ａ】本発明の一実施形態による防火ドアの分解斜視図である。
【図１１Ｂ】図１１Ａの防火ドアの断面図である。
【図１１Ｃ】図１１Ａの防火ドアの代替型の断面図である。
【図１２Ａ】本発明の別の実施形態による防火ドアの分解斜視図である。
【図１２Ｂ】図１２Ａの防火ドアの断面図である。
【図１３Ａ】本発明の別の実施形態による防火ドアの分解斜視図である。
【図１３Ｂ】図１３Ａの防火ドアの断面図である。
【図１３Ｃ】図１３Ａの防火ドアの代替型の断面図である。
【図１４Ａ】本発明の別の実施形態による防火ドアの分解斜視図である。
【図１４Ｂ】図１４Ａの防火ドアの断面図である。
【図１４Ｃ】図１４Ａの防火ドアの代替型の断面図である。
【図１５Ａ】本発明の別の実施形態による防火ドアの分解斜視図である。
【図１５Ｂ】図１５Ａの防火ドアの断面図である。
【図１６】本発明の一実施形態による防火ドア用のドアの芯材を製造する方法のフローチャートである。
【図１７】本発明の別の実施形態による防火ドア用のドアの芯材を製造する方法のフローチャートである。
【図１８】本発明の一実施形態による防火ドアを製造する方法のフローチャートである。
【発明を実施するための形態】
【００１３】
本発明の種々の実施形態の作製及び使用に関して以下に詳細に考察されているが、本発明は、多種多様な特定の状況において具体化することができる多くの適用可能な本発明の概念を提供することが理解されるべきである。本明細書で考察されている特定の実施形態は、本発明の作製及び使用のための特定の方法を単に例示するものであり、本発明の範囲の限界を定めるものではない。本明細書における考察は、主に防火ドアに関するが、本発明の概念はいかなる種類のドアにも適用可能であることが理解されよう。
【００１４】
本発明の複合材製品は、防火証明を受けることができるドア、ドアの芯材及び建築パネルを作出するために必要な耐火性能を有する耐火構成材を提供する。複合材は、６０〜９０重量％の量の石膏、複合材中に実質的に均一に分布した１．５〜２６重量％の量の繊維、及び０．５〜６重量％の量のレオロジー改質剤を含む。石膏は、重量で６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％若しくは９０％又はこれらの間の他の漸増パーセントであってよい。繊維は、重量で１．５％、２％、２．５％、３％、３．５％、４％、４．５％、５％、５．５％、６％、６．５％、７％、７．５％、８％、８．５％、９％、９．５％、１０％、１０．５％、１１％、１１．５％、１２％、１２．５％、１３％、１３．５％、１４％、１４．５％、１５％、１５．５％、１６％、１６．５％、１７％、１７．５％、１８％、１８．５％、１９％、１９．５％、２０％、２０．５％、２１％、２１．５％、２２％、２２．５％、２３％、２３．５％、２４％、２４．５％、２５％、２５．５％若しくは２６％又はこれらの間の他の漸増パーセントであってよい。繊維は、ガラス繊維、セルロース繊維、ポリビニルアルコール繊維、ポリプロピレン繊維、又はこれらの組合せであってよい。他の種類の繊維を使用することができる。レオロジー改質剤は、重量で０．５％、０．６％、０．７％、０．８％、０．９％、１％、１．１％、１．２％、１．３％、１．４％、１．５％、１．６％、１．７％、１．８％、１．９％、２％、２．１％、２．２％、２．３％、２．４％、２．５％、２．６％、２．７％、２．８％、２．９％、３％、３．１％、３．２％、３．３％、３．４％、３．５％、３．６％、３．７％、３．８％、３．９％、４％、４．１％、４．２％、４．３％、４．４％、４．５％、４．６％、４．７％、４．８％、４．９％、５％、５．１％、５．２％、５．３％、５．４％、５．５％、５．６％、５．７％、５．８％、５．９％若しくは６％又はこれらの間の他の漸増パーセントであってよい。レオロジー改質剤は、ヒドロキシプロピルメチルセルロース（ＨＰＭＣ，hydroxypropyl methyl cellulose）、メチルヒドロキシエチルセルロース（ＭＨＥＣ，methyl hydroxyethyl cellulose）、ヒドロキシエチルセルロース（ＨＥＣ，hydroxyethyl cellulose）又はカルボキシメチルセルロース（ＣＭＣ，carboxymethyl cellulose）であってよい。他の種類のレオロジー改質剤を使用することができる。
【００１５】
複合材の硬化を引き起こすか又はその硬化を可能にして、硬化した複合材を形成する。使用される実際の構成材の重量は、耐火構成材に望ましい密度に左右される。硬化した複合材は、防火ドアの芯材、防火ドア又は防火建築パネルに使用される耐火構成材である。耐火構成材は、建築パネル、ドアの鏡板、ドアの芯材、ドアの横框、ドアの縦框、ドアロックブロック、ドアの縁、又はドアの中桟を含んでよい。耐火構成材は、一般には、断面の厚さが０．１２５インチ〜２インチであり、幅が１インチ〜４フィートであり、長さが３〜１０フィートである。さらに、多くの先行技術による複合材料とは異なり、本発明による複合材製品は、セメント又はフライアッシュを全く含まない。
【００１６】
本発明のドアの芯材により、必要な証明を受けるために必要な耐火性能がもたらされる。防火芯材の長さ及び幅は、最終的なドア製品の長さ及び幅の仕様と一致する。防火芯材の寸法は、一般には、幅３フィート及び４フィートになり、長さは７フィート〜１０フィートにわたる。ドアの芯材の厚さは、一般には、０．１２５”〜１．５”になる。ドアの製造者は、本明細書に記載の完成した芯材設計のいずれをも製造者の防火ドアの耐火性芯材として使用することができる。生じた防火ドアは、配置及び使用した材料に応じて２０〜３０分、４５分、６０分、９０分又は１２０分の防火性（fire rating）を有し得る。製造者は、一般には、製品の美的魅力をもたらすためにドアに最終的な木片又はベニヤを追加することによって最終的なドア製品を仕上げる。
【００１７】
ここで図１を参照すると、本発明の一実施形態による防火ドア用のドアの芯材１００の斜視図が示されている。芯材１００は、耐火性の中央の鏡板１０２及び押し出し耐火性縁１０４を含む。耐火性の中央の鏡板１０２は、下面（図示せず）、上面１０６、第１の側面１０８、第２の側面１１０、第１の端１１２及び第２の端１１４を有する。耐火性の中央の鏡板１０２は、流し込み成形可能であるか、又は押出成形可能である第１の耐火性材料でできている。第１の耐火性材料は、石膏、水、ガラス、セラミック材料、セルロース又は繊維材料、及び１又は２以上の結合剤で構成されてよい。以下は本発明によるそのような材料の一例である。
【００１８】
【表１】
0006353832.tif 000002
【００１９】
石膏は、重量で６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％若しくは８５％又はこれらの間の他の漸増パーセントであってよい。ガラス繊維は、重量で１．５％、２％、２．５％、３％、３．５％、４％、４．５％若しくは５％又はこれらの間の他の漸増パーセントであってよい。ガラス繊維の直径は６ｍｍ〜２５ｍｍであってよい。軽量骨材は、重量で１０％、１１％、１２％、１３％、１４％、１５％、１６％、１７％、１８％、１９％、２０％、２１％、２２％、２３％、２４％若しくは２５％又はこれらの間の他の漸増パーセントであってよい。Poraver（登録商標）多孔質ガラス球などの軽量骨材の平均粒径は１〜２ｍｍ又は２〜４ｍｍであってよい。デンプンは、重量で２％、２．５％、３％、３．５％、４％、４．５％、５％、５．５％、６％、６．５％若しくは７％又はこれらの間の他の漸増パーセントであってよい。デンプンは、アルファ化デンプン又はクックアップデンプン（cook-up starch）である。レオロジー改質剤は、セルロースエーテル、例えば、ヒドロキシプロピルメチルセルロース（ＨＰＭＣ）、メチルヒドロキシエチルセルロース（ＭＨＥＣ）、ヒドロキシエチルセルロース（ＨＥＣ）、カルボキシメチルセルロース（ＣＭＣ）又は類似した材料などであってよい。レオロジー改質剤は、重量で０．５％、０．６％、０．７％、０．８％、０．９％、１％、１．１％、１．２％、１．３％、１．４％、１．５％、１．６％、１．７％、１．８％、１．９％、２％、２．１％、２．２％、２．３％、２．４％、２．５％、２．６％、２．７％、２．８％、２．９％、３％、３．１％、３．２％、３．３％、３．４％、３．５％、３．６％、３．７％、３．８％、３．９％若しくは４％又はこれらの間の他の漸増パーセントであってよい。バーミキュライト又は粘土も、重量で０％、１％、２％、３％、４％、５％、６％、７％、８％、９％若しくは１０％又はこれらの間の他の漸増パーセントで組成物に含めることができる。当業者には理解される通り、他の材料で代用することができる。
【００２０】
押し出し耐火性縁１０４は、第１の耐火性材料よりも密度が高く、したがって、保持能を有し（例えば、留め具が第２の耐火性材料に付着（adhere）し、それは一度取り付けられる（install）と固定されたままになる）、押出成形プロセスを使用して形づくることができる第２の耐火性材料でできている。以下は本発明によるそのような材料の一例である。
【００２１】
【表２】
0006353832.tif 000003
【００２２】
石膏は、重量で６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％若しくは９０％又はこれらの間の他の漸増パーセントであってよい。ガラス繊維は、重量で２％、２．５％、３％、３．５％、４％、４．５％、５％、５．５％、６％、６．５％、７％、７．５％、８％、８．５％、９％、９．５％若しくは１０％又はこれらの間の他の漸増パーセントであってよい。ガラス繊維の直径は６ｍｍ〜２５ｍｍであってよい。セルロース繊維は、重量で２％、２．５％、３％、３．５％、４％、４．５％、５％、５．５％、６％、６．５％、７％、７．５％若しくは８％又はこれらの間の他の漸増パーセントであってよい。セルロース繊維は硬材繊維であっても軟材繊維であってもよい。ポリビニルアルコール（ＰＶＡ，polyvinyl alcohol）繊維は、重量で１％、１．５％、２％、２．５％、３％、３．５％若しくは４％又はこれらの間の他の漸増パーセントであってよい。ＰＶＡ繊維は直径が６ｍｍ〜１０ｍｍであり、デシテックスがおよそ１５であってよい。ポリプロピレン（ＰＰ，polypropylene）繊維は、重量で０．５％、０．６％、０．７％、０．８％、０．９％、１％、１．１％、１．２％、１．３％、１．４％、１．５％、１．６％、１．７％、１．８％、１．９％、２％、２．１％、２．２％、２．３％、２．４％、２．５％、２．６％、２．７％、２．８％、２．９％、３％、３．１％、３．２％、３．３％、３．４％、３．５％、３．６％、３．７％、３．８％、３．９％若しくは４％又はこれらの間の他の漸増パーセントであってよい。ＰＰ繊維の直径は６ｍｍ〜２５ｍｍであってよい。レオロジー改質剤は、重量で０．５％、０．６％、０．７％、０．８％、０．９％、１％、１．１％、１．２％、１．３％、１．４％、１．５％、１．６％、１．７％、１．８％、１．９％、２％、２．１％、２．２％、２．３％、２．４％、２．５％、２．６％、２．７％、２．８％、２．９％、３％、３．１％、３．２％、３．３％、３．４％、３．５％、３．６％、３．７％、３．８％、３．９％、４％、４．１％、４．２％、４．３％、４．４％、４．５％、４．６％、４．７％、４．８％、４．９％、５％、５．１％、５．２％、５．３％、５．４％、５．５％、５．６％、５．７％、５．８％、５．９％若しくは６％又はこれらの間の他の漸増パーセントであってよい。レオロジー改質剤は、セルロースエーテル、例えば、ヒドロキシプロピルメチルセルロース（ＨＰＭＣ）、メチルヒドロキシエチルセルロース（ＭＨＥＣ）、ヒドロキシエチルセルロース（ＨＥＣ）、カルボキシメチルセルロース（ＣＭＣ）又は類似した材料などであってよい。当業者には理解される通り、他の材料で代用することができる。
【００２３】
押し出し耐火性縁１０４は、第２の耐火性材料の鋳型成型品（molded piece）で構成されてもよく（例えば、図１）、又は互いに接着された（glue）若しくは留められた（fasten）、第２の耐火性材料でできた縦框及び横框で構成されてよい（例えば、図４）。押し出し耐火性縁１０４は、耐火性の中央の鏡板１０２の第１の側面１０８、第２の側面１１０、第１の端１１２及び第２の端１１４に、接着剤、留め具又は固着（bonding）プロセス（例えば、押し出し耐火性縁１０４によって形成された「鋳型」に第１の耐火性材料を流し込むこと）を使用して接合されている。押し出し耐火性縁１０４と耐火性の中央の鏡板１０２の間の境界面のいくつかの例が図３Ａ〜３Ｄに示されている。
【００２４】
芯材１００及び下で図２〜１０Ａ及びＢに関して記載されている他の芯材、耐火性の中央の鏡板１０２及び押し出し耐火性縁１０４の物理的寸法は、ドアの芯材が製造される特定の適用に応じて変動する。典型的な寸法は、これだけに限定されないが、耐火性鏡板１０２及び押し出し耐火性縁１０４の厚さ１．５”〜２．０”、芯材１００の全長７’〜１０’、芯材１００の全幅３’〜４’、押し出し耐火性縁１０４の上側の部分（横框）及び下側の部分（横框）の幅１”〜５”、並びに押し出し耐火性縁１０４の左側の部分（縦框）及び右側の部分（縦框）の幅１”〜５”（例えば、１．６２５”）を含んでよい。
【００２５】
芯材１００及び下で図２〜１０Ａ及びＢに関して記載されている他の芯材は、耐火性縁１０４を組み立てるステップと、耐火性縁１０４によって形成された領域内に第１の耐火性材料を流し込むステップと、芯材１００をベーキングするステップとによって製造することができる。あるいは、芯材１００は、押出成形プロセスを使用して第１の耐火性材料のシート及び第２の耐火性材料のシートを作成するステップと、第２の耐火性材料のシートをギャングリッピング（gang ripping）して、耐火性の縁の縦框及び横框を作製するステップと、仕上げを行って押し出し縦框及び横框を所望の滑らかさ、サイズ及び形状に切り抜く又は切断するステップと、耐火性の縁の縦框及び横框を耐火性の中央の鏡板１０２に接着させる又は留めるステップとによって製造することができる。
【００２６】
ここで図２を参照すると、本発明の別の実施形態による防火ドア用のドアの芯材２００の斜視図が示されている。芯材２００は、第１の耐火性の中央の鏡板１０２ａ、第２の耐火性の中央の鏡板１０２ｂ及び押し出し耐火性縁１０４を含む。第１の耐火性の中央の鏡板１０２ａは、下面（図示せず）、上面１０６ａ、第１の側面１０８ａ、第２の側面１１０ａ、第１の端１１２及び第２の端２０２を有する。第２の耐火性の中央の鏡板１０２ｂは、下面（図示せず）、上面１０６ｂ、第１の側面１０８ｂ、第２の側面１１０ｂ、第１の端２０４及び第２の端１１４を有する。第１の耐火性の中央の鏡板１０２ａ及び第２の耐火性の中央の鏡板１０２ｂは、流し込み成形可能であるか、又は押出成形可能である第１の耐火性材料でできている。押し出し耐火性縁１０４は、第１の耐火性材料よりも密度が高く、したがって、保持能を有し（例えば、留め具が第２の耐火性材料に付着し、それは一度取り付けられると固定されたままになる）、押出成形プロセスを使用して形づくることができる第２の耐火性材料でできている。押し出し耐火性縁１０４は、第２の耐火性材料でできた中央の横框２０６も含む。押し出し耐火性縁１０４は、第２の耐火性材料の鋳型成型品で構成されてもよく（例えば、図２）、又は互いに接着された若しくは留められた、第２の耐火性材料でできた縦框及び横框でできていてもよい（例えば、図５）。押し出し耐火性縁１０４（中央の横框２０６を含む）は耐火性の中央の鏡板１０２ａの第１の側面１０８ａ、第２の側面１１０ａ、第１の端１１２ａ及び第２の端２０２、並びに第２の耐火性の中央の鏡板１０２ｂの第１の側面１０８ｂ、第２の側面１１０ｂ、第１の端２０４及び第２の端１１４に、接着剤、留め具又は固着プロセス（例えば、押し出し耐火性縁１０４によって形成された「鋳型」に第１の耐火性材料を流し込むこと）を使用して接合されている。押し出し耐火性縁１０４と耐火性の中央の鏡板１０２ａ、１０２ｂの間の境界面のいくつかの例が図３Ａ〜３Ｄに示されている。
【００２７】
芯材２００及び下で図３〜１０Ａ及びＢに関して記載されている他の芯材、耐火性の中央の鏡板１０２ａ、１０２ｂ及び押し出し耐火性縁１０４の物理的寸法は、ドアの芯材が製造される特定の適用に応じて変動する。典型的な寸法は、これだけに限定されないが、耐火性鏡板１０２ａ、１０２ｂ及び押し出し耐火性縁１０４の厚さ１．５”、芯材１００の全長７’〜１０’、芯材１００の全幅３’〜４’、押し出し耐火性縁１０４の上側の部分（横框）、下側の部分（横框）及び中央の部分（横框）の幅１”〜５”、並びに押し出し耐火性縁１０４の左側の部分（縦框）及び右側の部分（縦框）の幅１”〜５”（例えば、１．６２５”）を含んでよい。
【００２８】
ここで図３Ａ〜３Ｄを参照すると、本発明の一実施形態によるドアの芯材１００、２００、４００、５００、６００、７００、８００及び９００の中央の鏡板１０２と縁１０４の種々の境界面の断面図が示されている。図３Ａは、押し出し耐火性縁１０４と耐火性の中央の鏡板１０２が接着剤を使用して接合された真っ直ぐな境界面を示す。真っ直ぐな境界面は、実質的に垂直ではなく、耐火性の中央の鏡板１０２の上面に対して角度のある形状であってもよいことに留意されたい。図３Ｂ〜３Ｄに示されているように、押し出し耐火性縁１０４は、押し出し耐火性縁１０４と耐火性の中央の鏡板１０２とに形成される雄雌接続部分（connector）のセット３００を用いて耐火性の中央の鏡板１０２と接合させることができる。雄雌接続部分は、三角形３００ａ（図３Ｂ）、曲線状３００ｂ（図３Ｃ）又は３００ｃ（図３Ｄ）、長方形、角度のある形状、さねはぎ、又はこれらの組合せであってよい。一般には、押し出し耐火性縁１０４と耐火性の中央の鏡板１０２を接合させるために接着剤を使用するが、留め具又は固着プロセスも使用することができる。
【００２９】
ここで図４を参照すると、本発明の別の実施形態による防火ドア用のドアの芯材４００の斜視図が示されている。芯材４００は、耐火性の中央の鏡板１０２及び押し出し耐火性縁１０４を含む。耐火性の中央の鏡板１０２は、下面（図示せず）、上面１０６、第１の側面１０８、第２の側面１１０、第１の端１１２及び第２の端１１４を有する。耐火性の中央の鏡板１０２は、流し込み成形可能であるか、又は押出成形可能である第１の耐火性材料でできている。押し出し耐火性縁１０４は、第１の縦框４０２（左側）、第２の縦框４０４（右側）、第１の横框４０６（上側）及び第２の横框４０８（下側）で構成される。第１の縦框４０２（左側）、第２の縦框４０４（右側）、第１の横框４０６（上側）及び第２の横框４０８（下側）は、第１の耐火性材料よりも密度が高く、したがって、保持能を有し（例えば、留め具が第２の耐火性材料に付着し、それは一度取り付けられると固定されたままになる）、押出成形プロセスを使用して形づくることができる第２の耐火性材料でできている。第１の縦框４０２（左側）、第２の縦框４０４（右側）、第１の横框４０６（上側）及び第２の横框４０８（下側）は、互いに、及び耐火性の中央の鏡板１０２に接着されている又は留められている。第１の縦框４０２（左側）は、耐火性の中央の鏡板１０２の第１の側面１０８に、接着剤、留め具又は固着プロセスを使用して接合されている。第２の縦框４０４（右側）は、耐火性の中央の鏡板１０２の第２の側面１１０に、接着剤、留め具又は固着プロセスを使用して接合されている。第１の横框４０６（上側）は、耐火性の中央の鏡板１０２の第１の端１１２に、接着剤、留め具又は固着プロセスを使用して接合されている。第２の横框４０８（上側）は、耐火性の中央の鏡板１０２の第２の端１１４に、接着剤、留め具又は固着プロセスを使用して接合されている。縦框４０２、４０４、横框４０６、４０８、及び耐火性の中央の鏡板１０２の間の境界面のいくつかの例が図３Ａ〜３Ｄに示されている。
【００３０】
ここで図５を参照すると、本発明の別の実施形態による防火ドア用のドアの芯材５００の斜視図が示されている。芯材５００は、第１の耐火性の中央の鏡板１０２ａ、第２の耐火性鏡板１０２ｂ及び押し出し耐火性縁１０４を含む。第１の耐火性の中央の鏡板１０２ａは、下面（図示せず）、上面１０６ａ、第１の側面１０８ａ、第２の側面１１０ａ、第１の端１１２ａ及び第２の端２０２を有する。第２の耐火性の中央の鏡板１０２ｂは、下面（図示せず）、上面１０６ｂ、第１の側面１０８ｂ、第２の側面１１０ｂ、第１の端２０４及び第２の端１１４を有する。第１の耐火性の中央の鏡板１０２ａ及び第２の耐火性の中央の鏡板１０２ｂは、流し込み成形可能であるか、又は押出成形可能である第１の耐火性材料でできている。押し出し耐火性縁１０４は、第１の縦框４０２（左側）、第２の縦框４０４（右側）、第１の横框４０６（上側）、第２の横框４０８（下側）及び第３の横框又は中桟５０２（中央）で構成される。第１の縦框４０２（左側）、第２の縦框４０４（右側）、第１の横框４０６（上側）、第２の横框４０８（下側）及び第３の横框又は中桟５０２（中央）は、第１の耐火性材料よりも密度が高く、したがって、保持能を有し（例えば、留め具が第２の耐火性材料に付着し、それは一度取り付けられると固定されたままになる）、押出成形プロセスを使用して形づくることができる第２の耐火性材料でできている。第１の縦框４０２（左側）、第２の縦框４０４（右側）、第１の横框４０６（上側）、第２の横框４０８（下側）、第３の横框又は中桟５０２（中央）は、互いに、及び耐火性の中央の鏡板１０２ａ及び１０２ｂに接着されている又は留められている。第１の縦框４０２（左側）は耐火性の中央の鏡板１０２ａ、１０２ｂの第１の側面１０８ａ、１０８ｂに、接着剤、留め具又は固着プロセスを使用して接合されている。第２の縦框４０４（右側）は、耐火性の中央の鏡板１０２ａ、１０２ｂの第２の側面１１０ａ、１１０ｂに、接着剤、留め具又は固着プロセスを使用して接合されている。第１の横框４０６（上側）は、第１の耐火性の中央の鏡板１０２ａの第１の端１１２に、接着剤、留め具又は固着プロセスを使用して接合されている。第２の横框４０８（下側）は、第２の耐火性の中央の鏡板１０２ｂの第２の端１１４に、接着剤、留め具又は固着プロセスを使用して接合されている。第３の横框又は中桟５０２（中央）は、第１の耐火性の中央の鏡板１０２ａの第２の端２０２及び第２の耐火性鏡板１０２ｂの第１の端２０４に、接着剤、留め具又は固着プロセスを使用して接合されている。縦框４０２、４０４、横框４０６、４０８、及び耐火性の中央の鏡板１０２ａ、１０２ｂの間の境界面のいくつかの例が図３Ａ〜３Ｄに示されている。これらの境界面は、耐火性の中央の鏡板１０２ａ、１０２ｂと第３の横框又は中桟５０２（中央）の間にも使用することができる。
【００３１】
ここで図６を参照すると、本発明の別の実施形態による防火ドア用のドアの芯材６００の斜視図が示されている。芯材６００は、耐火性の中央の鏡板１０２、押し出し耐火性縁１０４及びロックブロック６０２を含む。耐火性の中央の鏡板１０２は、下面（図示せず）、上面１０６、第１の側面１０８、第２の側面１１０、第１の端１１２、第２の端１１４及び第１の側面１０８に配置された切り込み又は切欠き６０４を有する。耐火性の中央の鏡板１０２は、流し込み成形可能であるか、又は押出成形可能である第１の耐火性材料でできている。ロックブロック６０２は耐火性の中央の鏡板１０２の切り込み又は切欠き６０４内に配置されている。ロックブロック６０２は、第２の耐火性材料でできており、ドアの取っ手、ロックセット又は他のドアのハードウェアに適応するサイズにされている。押し出し耐火性縁１０４は、第１の縦框４０２（左側）、第２の縦框４０４（右側）、第１の横框４０６（上側）及び第２の横框４０８（下側）で構成される。第１の縦框４０２（左側）、第２の縦框４０４（右側）、第１の横框４０６（上側）及び第２の横框４０８（下側）は、第１の耐火性材料よりも密度が高く、したがって、保持能を有し（例えば、留め具が第２の耐火性材料に付着し、それは一度取り付けられると固定されたままになる）、押出成形プロセスを使用して形づくることができる第２の耐火性材料でできている。第１の縦框４０２（左側）、第２の縦框４０４（右側）、第１の横框４０６（上側）及び第２の横框４０８（下側）は、互いに、並びに耐火性の中央の鏡板１０２及びロックブロック６０２に接着されている又は留められている。第１の縦框４０２（左側）は耐火性の中央の鏡板１０２の第１の側面１０８及びロックブロック６０２に、接着剤、留め具又は固着プロセスを使用して接合されている。第２の縦框４０４（右側）は、耐火性の中央の鏡板１０２の第２の側面１１０に、接着剤、留め具又は固着プロセスを使用して接合されている。第１の横框４０６（上側）は、耐火性の中央の鏡板１０２の第１の端１１２に、接着剤、留め具又は固着プロセスを使用して接合されている。第２の横框４０８（上側）は、耐火性の中央の鏡板１０２の第２の端１１４に、接着剤、留め具又は固着プロセスを使用して接合されている。縦框４０２、４０４、横框４０６、４０８、及び耐火性の中央の鏡板１０２の間の境界面のいくつかの例が図３Ａ〜３Ｄに示されている。これらの境界面は、ロックブロック６０２、耐火性の中央の鏡板１０２及び第１の縦框４０２（左側）の間にも使用することができる。
【００３２】
ここで図７を参照すると、本発明の別の実施形態による防火ドア用のドアの芯材７００の斜視図が示されている。芯材７００は、第１の耐火性の中央の鏡板１０２ａ、第２の耐火性鏡板１０２ｂ及び押し出し耐火性縁１０４を含む。第１の耐火性の中央の鏡板１０２ａは、下面（図示せず）、上面１０６ａ、第１の側面１０８ａ、第２の側面１１０ａ、第１の端１１２ａ及び第２の端２０２を有する。第２の耐火性の中央の鏡板１０２ｂは、下面（図示せず）、上面１０６ｂ、第１の側面１０８ｂ、第２の側面１１０ｂ、第１の端２０４及び第２の端１１４を有する。第１の耐火性の中央の鏡板１０２ａ及び第２の耐火性の中央の鏡板１０２ｂは、流し込み成形可能であるか、又は押出成形可能である第１の耐火性材料でできている。押し出し耐火性縁１０４は、第１の縦框４０２（左側）、第２の縦框４０４（右側）、第１の横框４０６（上側）、第２の横框４０８（下側）及び第３の横框又は中桟７０２（中央）で構成される。第１の縦框４０２（左側）、第２の縦框４０４（右側）、第１の横框４０６（上側）、第２の横框４０８（下側）及び第３の横框又は中桟７０２（中央）は、第１の耐火性材料よりも密度が高く、したがって、保持能を有し（例えば、留め具が第２の耐火性材料に付着し、それは一度取り付けられると固定されたままになる）、押出成形プロセスを使用して形づくることができる第２の耐火性材料でできている。第１の縦框４０２（左側）、第２の縦框４０４（右側）、第１の横框４０６（上側）、第２の横框４０８（下側）、第３の横框又は中桟７０２（中央）は、互いに、及び耐火性の中央の鏡板１０２ａ及び１０２ｂに接着されている又は留められている。第１の縦框４０２（左側）は耐火性の中央の鏡板１０２ａ、１０２ｂの第１の側面１０８ａ、１０８ｂに、接着剤、留め具又は固着プロセスを使用して接合されている。第２の縦框４０４（右側）は、耐火性の中央の鏡板１０２ａ、１０２ｂの第２の側面１１０ａ、１１０ｂに、接着剤、留め具又は固着プロセスを使用して接合されている。第１の横框４０６（上側）は、第１の耐火性の中央の鏡板１０２ａの第１の端１１２に、接着剤、留め具又は固着プロセスを使用して接合されている。第２の横框４０８（下側）は第２の耐火性の中央の鏡板１０２ｂの第２の端１１４に、接着剤、留め具又は固着プロセスを使用して接合されている。第３の横框又は中桟７０２（中央）は第１の耐火性の中央の鏡板１０２ａの第２の端２０２及び第２の耐火性鏡板１０２ｂの第１の端２０４に、接着剤、留め具又は固着プロセスを使用して接合されている。第３の横框又は中桟７０２（中央）は、クラッシュバー（crash bar）などの種々の付属品が受け入れられるように位置づけられ、またそのようなサイズにされている（例えば、幅５”〜１０”）。縦框４０２、４０４、横框４０６、４０８、及び耐火性の中央の鏡板１０２ａ、１０２ｂの間の境界面のいくつかの例が図３Ａ〜３Ｄに示されている。これらの境界面は、耐火性の中央の鏡板１０２ａ、１０２ｂ及び第３の横框又は中桟７０２（中央）の間にも使用することができる。
【００３３】
ここで図８を参照すると、本発明の別の実施形態による防火ドア用のドアの芯材８００の斜視図が示されている。芯材８００は、第１の耐火性の中央の鏡板１０２ａ、第２の耐火性の中央の鏡板１０２ｂ、押し出し耐火性縁１０４及びロックブロック６０２を含む。第１の耐火性の中央の鏡板１０２ａは、下面（図示せず）、上面１０６ａ、第１の側面１０８ａ、第２の側面１１０ａ、第１の端１１２ａ、第２の端２０２及び第１の側面１０８ａに配置された切り込み又は切欠き６０４を有する。第２の耐火性の中央の鏡板１０２ｂは、下面（図示せず）、上面１０６ｂ、第１の側面１０８ｂ、第２の側面１１０ｂ、第１の端２０４及び第２の端１１４を有する。第１の耐火性の中央の鏡板１０２ａ及び第２の耐火性の中央の鏡板１０２ｂは、流し込み成形可能であるか、又は押出成形可能である第１の耐火性材料でできている。ロックブロック６０２は第１の耐火性の中央の鏡板１０２ａの切り込み又は切欠き６０４内に配置されている。ロックブロック６０２は、第２の耐火性材料でできており、ドアの取っ手、ロックセット又は他のドアのハードウェアに適応するサイズにされている。押し出し耐火性縁１０４は、第１の縦框４０２（左側）、第２の縦框４０４（右側）、第１の横框４０６（上側）、第２の横框４０８（下側）及び第３の横框又は中桟７０２（中央）で構成される。第１の縦框４０２（左側）、第２の縦框４０４（右側）、第１の横框４０６（上側）、第２の横框４０８（下側）及び第３の横框又は中桟７０２（中央）は、第１の耐火性材料よりも密度が高く、したがって、保持能を有し（例えば、留め具が第２の耐火性材料に付着し、それは一度取り付けられると固定されたままになる）、押出成形プロセスを使用して形づくることができる第２の耐火性材料でできている。第１の縦框４０２（左側）、第２の縦框４０４（右側）、第１の横框４０６（上側）、第２の横框４０８（下側）、第３の横框又は中桟７０２（中央）は、互いに、及び耐火性の中央の鏡板１０２ａ、１０２ｂ及びロックブロック６０２に接着されている又は留められている。第１の縦框４０２（左側）は、耐火性の中央の鏡板１０２ａ、１０２ｂの第１の側面１０８ａ、１０８ｂ及びロックブロック６０２に、接着剤、留め具又は固着プロセスを使用して接合されている。第２の縦框４０４（右側）は、耐火性の中央の鏡板１０２ａ、１０２ｂの第２の側面１１０ａ、１１０ｂに、接着剤、留め具又は固着プロセスを使用して接合されている。第１の横框４０６（上側）は、第１の耐火性の中央の鏡板１０２ａの第１の端１１２に、接着剤、留め具又は固着プロセスを使用して接合されている。第２の横框４０８（下側）は第２の耐火性の中央の鏡板１０２ｂの第２の端１１４に、接着剤、留め具又は固着プロセスを使用して接合されている。第３の横框又は中桟７０２（中央）は、第１の耐火性の中央の鏡板１０２ａの第２の端２０２、第２の耐火性鏡板１０２ｂの第１の端２０４及びロックブロック６０２に、接着剤、留め具又は固着プロセスを使用して接合されている。第３の横框又は中桟７０２（中央）は、クラッシュバーなどの種々の付属品が受け入れられるように位置づけられ、またそのようなサイズにされている（例えば、幅５”〜１０”）。縦框４０２、４０４、横框４０６、４０８、及び耐火性の中央の鏡板１０２ａ、１０２ｂの間の境界面のいくつかの例が図３Ａ〜３Ｄに示されている。これらの境界面は、ロックブロック６０２、耐火性の中央の鏡板１０２ａ、第１の縦框４０２（左側）及び第３の横框又は中桟７０２（中央）の間にも使用することができる。
【００３４】
ここで図９を参照すると、本発明の別の実施形態による防火ドア用のドアの芯材９００の斜視図が示されている。芯材９００は、中央の鏡板９０２及び押し出し耐火性縁１０４を含む。中央の鏡板９０２は、下面（図示せず）、上面１０６、第１の側面１０８、第２の側面１１０、第１の端１１２及び第２の端１１４を有する。中央の鏡板９０２は、複数の空隙（例えば、蜂巣状、六角形、三角形など）を有する波形の充填材（例えば、ボール紙など）でできており、遮音性材料（例えば、繊維ガラス、発泡体など）が充填されていてよい。押し出し耐火性縁１０４は、第１の縦框４０２（左側）、第２の縦框４０４（右側）、第１の横框４０６（上側）及び第２の横框４０８（下側）で構成される。第１の縦框４０２（左側）、第２の縦框４０４（右側）、第１の横框４０６（上側）及び第２の横框４０８（下側）は、第１の耐火性材料よりも密度が高く、したがって、保持能を有し（例えば、留め具が第２の耐火性材料に付着し、それは一度取り付けられると固定されたままになる）、押出成形プロセスを使用して形づくることができる第２の耐火性材料でできている。第１の縦框４０２（左側）、第２の縦框４０４（右側）、第１の横框４０６（上側）及び第２の横框４０８（下側）は、互いに、及び中央の鏡板９０２に接着されている又は留められている。第１の縦框４０２（左側）は、中央の鏡板９０２の第１の側面１０８に、接着剤、留め具又は固着プロセスを使用して接合されている。第２の縦框４０４（右側）は、中央の鏡板９０２の第２の側面１１０に、接着剤、留め具又は固着プロセスを使用して接合されている。第１の横框４０６（上側）は、中央の鏡板９０２の第１の端１１２に、接着剤、留め具又は固着プロセスを使用して接合されている。第２の横框４０８（上側）は、中央の鏡板９０２の第２の端１１４に、接着剤、留め具又は固着プロセスを使用して接合されている。縦框４０２、４０４、横框４０６、４０８、及び耐火性の中央の鏡板９０２の間の境界面のいくつかの例が図３Ａ〜３Ｄに示されている。中央の鏡板９０２は、耐火性ドアを単独で形成するためには適さないことに留意されたい。耐火性ドアを作製するためには、中央の鏡板９０２の上面１０６及び下面（図示せず）の上に耐火性材料又は鏡板を取り付けなければならない。例えば、ドア１１００（図１１Ａ）、１２００（図１２Ａ）及び１３００（図１３Ａ）において、鏡板１１０２、１１０２及び１３０２のそれぞれが耐火性材料（例えば、第２の耐火性材料など）でできていれば、中央の鏡板９０２を使用することができる。
【００３５】
ここで図１０Ａを参照すると、本発明の別の実施形態による防火ドア用のドアの芯材１０００の分解斜視図が示されている。芯材１０００は、上の遮断性鏡板９０２ａと下の遮断性鏡板９０２ｂの間に配置された耐火性の中央の鏡板１０２又は１００２、並びに３つの鏡板９０２ａ、１０２（又は１００２）及び９０２ｂの周囲の押し出し耐火性縁１０４を含む。耐火性の中央の鏡板１０２は、流し込み成形可能であるか、又は押出成形可能である第１の耐火性材料でできている。耐火性の中央の鏡板１００２は、流し込み成形可能であるか、又は押出成形可能である第２の耐火性材料でできている。上の遮断性鏡板９０２ａ及び下の遮断性鏡板９０２ｂは、複数の空隙（例えば、蜂巣状、六角形、三角形など）を有する波形の充填材（例えば、ボール紙など）でできており、遮音性材料（例えば、繊維ガラス、発泡体など）が充填されていてよい。３つの鏡板９０２ａ、１０２（又は１００２）及び９０２ｂは、一般には、互いと接着されている。耐火性の中央の鏡板１０２又は１００２は、下面（図示せず）、上面１０６、第１の側面１０８、第２の側面１１０、第１の端１１２及び第２の端１１４を有する。押し出し耐火性縁１０４は、第１の縦框４０２（左側）、第２の縦框４０４（右側）、第１の横框４０６（上側）及び第２の横框４０８（下側）で構成される。第１の縦框４０２（左側）、第２の縦框４０４（右側）、第１の横框４０６（上側）及び第２の横框４０８（下側）は、第１の耐火性材料よりも密度が高く、したがって、保持能を有し（例えば、留め具が第２の耐火性材料に付着し、それは一度取り付けられると固定されたままになる）、押出成形プロセスを使用して形づくることができる第２の耐火性材料でできている。第１の縦框４０２（左側）、第２の縦框４０４（右側）、第１の横框４０６（上側）及び第２の横框４０８（下側）は、互いに、並びに３つの鏡板９０２ａ、１０２（又は１００２）及び９０２ｂに接着されている又は留められている。第１の縦框４０２（左側）は、３つの鏡板９０２ａ、１０２（又は１００２）及び９０２ｂの第１の側面１０８に、接着剤、留め具又は固着プロセスを使用して接合されている。第２の縦框４０４（右側）は、３つの鏡板９０２ａ、１０２（又は１００２）及び９０２ｂの第２の側面１１０に、接着剤、留め具又は固着プロセスを使用して接合されている。第１の横框４０６（上側）は、３つの鏡板９０２ａ、１０２（又は１００２）及び９０２ｂの第１の端１１２に、接着剤、留め具又は固着プロセスを使用して接合されている。第２の横框４０８（上側）は、３つの鏡板９０２ａ、１０２（又は１００２）及び９０２ｂの第２の端１１４に、接着剤、留め具又は固着プロセスを使用して接合されている。縦框４０２、４０４、横框４０６、４０８、及び耐火性の中央の鏡板１０２の間の境界面のいくつかの例が図３Ａ〜３Ｄに示されている。図１０Ｂは、図１０Ａのドアの芯材の断面図である。
【００３６】
図１〜１０Ａ及びＢに示されている芯材、及び上記の芯材は、芯材１００、２００、３００、４００、５００、６００、７００、８００、９００若しくは１０００の上面に接合した上の鏡板、又は芯材１００、２００、３００、４００、５００、６００、７００、８００、９００若しくは１０００の下面に接合した下の鏡板、又は芯材１００、２００、３００、４００、５００、６００、７００、８００、９００若しくは１０００に接合した上の鏡板と下の鏡板の両方も含んでよいことに留意されたい。そのような配置の例が図１３Ａ及び１４Ａに示されている。上の鏡板又は下の鏡板は、リグノセルロース基材、木材、木材複合材、中密度繊維板、高密度繊維板、パーティクルボード、メゾナイト、繊維ガラス、金属、プラスチック、耐火性鏡板、１又は２以上の保護層又はこれらの組合せであってよい。１又は２以上の保護層は、耐火性材料、耐爆性材料、耐弾性材料、遮蔽性材料、耐薬品性材料、耐バイオハザード材料、耐放射線性材料、緩衝材（dampening material）、接地材料、遮断性材料又はこれらの組合せであってよい。例えば、１又は２以上の保護層は、１又は２以上の石膏ボード、１又は２以上の金属シート、１又は２以上の鉛シート、１又は２以上のケブラーシート、１又は２以上のセラミックシート、ウレタンフォームの層、グラファイトの層、ワイヤーメッシュ又はこれらの組合せであってよい。さらに、芯材１００、２００、３００、４００、５００、６００、７００、８００、９００若しくは１０００及び／又は上の鏡板若しくは下の鏡板を膨張性材料又は耐火性材料でコーティングすることができる。最後に、図に示されている横框を、縦框が上の横框と下の横框の間に伸びるようにドア又は芯材の側面まで伸ばすことができることに留意されたい。
【００３７】
ここで図１１Ａを参照すると、本発明の一実施形態による防火ドア１１００の分解斜視図が示されている。防火ドア１１００は、芯材１００、２００、３００、４００、５００、６００、７００、８００、９００又は１０００（詳細については図１〜１０Ａ及びＢ並びに関連する説明を参照されたい）、第１の装飾用鏡板１１０２及び第２の装飾用鏡板１１０４を含む。第１の装飾用鏡板１１０２及び第２の装飾用鏡板１１０４は、リグノセルロース基材、木材、木材複合材、中密度繊維板、高密度繊維板、パーティクルボード、メゾナイト、繊維ガラス、金属、プラスチック、耐火性材料又はこれらの組合せであってよい。第１の装飾用鏡板１１０２は、芯材１００、２００、３００、４００、５００、６００、７００、８００、９００又は１０００の上面に、接着剤を使用して接合されている。第２の装飾用鏡板１１０４は、芯材１００、２００、３００、４００、５００、６００、７００、８００、９００又は１０００の下面に、接着剤を使用して接合されている。接着剤は耐火性を有してもよく、膨張性材料を含有してもよいことに留意されたい。第１の装飾用鏡板１１０２及び第２の装飾用鏡板１１０４の長さ及び幅は、芯材１００、２００、３００、４００、５００、６００、７００、８００、９００又は１０００の各側面及び端と接合させる外付け連結材１１０６を適応させるためにわずかに大きい。外付け連結材１１０６は、第１の連結材１１０６ａ、第２の連結材１１０６ｂ、第３の連結材１１０６ｃ及び第４の連結材１１０６ｄであってよい。図１１Ｂは、防火ドア１１００の断面図を示す。図１１Ｃは、外付け連結材１１０６と芯材１００、２００、３００、４００、５００、６００、７００、８００、９００又は１０００の間に膨張性連結材料１１０８も配置され得る、防火ドア１１００の代替型の断面図を示す。
【００３８】
ここで図１２Ａを参照すると、本発明の別の実施形態による防火ドア１２００の分解斜視図が示されている。防火ドア１２００は、芯材１００、２００、３００、４００、５００、６００、７００、８００、９００又は１０００（詳細については図１〜１０Ａ及びＢ並びに関連する説明を参照されたい）、第１の装飾用鏡板１１０２及び第２の装飾用鏡板１１０４を含む。第１の装飾用鏡板１１０２及び第２の装飾用鏡板１１０４は、リグノセルロース基材、木材、木材複合材、中密度繊維板、高密度繊維板、パーティクルボード、メゾナイト、繊維ガラス、金属、プラスチック、耐火性材料又はこれらの組合せであってよい。第１の装飾用鏡板１１０２及び第２の装飾用鏡板１１０４は耐火性も有し得ることに留意されたい。第１の装飾用鏡板１１０２は、芯材１００、２００、３００、４００、５００、６００、７００、８００、９００又は１０００の上面に、接着剤を使用して接合されている。第２の装飾用鏡板１１０４は、芯材１００、２００、３００、４００、５００、６００、７００、８００、９００又は１０００の下面に、接着剤を使用して接合されている。接着剤は耐火性を有してもよく、膨張性材料を含有してもよいことに留意されたい。第１の装飾用鏡板１１０２及び第２の装飾用鏡板１１０４の長さ及び幅は、芯材１００、２００、３００、４００、５００、６００、７００、８００、９００又は１０００と同じである。結果として、追加的な連結材、横框及び縦框は必要ない。図１２Ｂは、防火ドア１２００の断面図を示す。
【００３９】
ここで図１３Ａを参照すると、本発明の別の実施形態による防火ドア１３００の分解斜視図が示されている。防火ドア１３００は、芯材１００、２００、３００、４００、５００、６００、７００、８００、９００又は１０００（詳細については図１〜１０Ａ及びＢ並びに関連する説明を参照されたい）、第１の保護用鏡板又は層１３０２（上の鏡板とも称される）、第１の装飾用鏡板１１０２、第２の保護用鏡板又は層１３０４（下の鏡板とも称される）及び第２の装飾用鏡板１１０４を含む。第１の保護用鏡板又は層１３０２及び第２の保護用鏡板又は層１３０４は、耐火性材料、耐爆性材料、耐弾性材料、遮蔽性材料、耐薬品性材料、耐バイオハザード材料、耐放射線性材料、緩衝材、接地材料、遮断性材料又はこれらの組合せであってよい。例えば、第１の保護用鏡板又は層１３０２及び第２の保護用鏡板又は層１３０４は、１又は２以上の石膏ボード、１又は２以上の金属シート、１又は２以上の鉛シート、１又は２以上のケブラーシート、１又は２以上のセラミックシート、ウレタンフォームの層、グラファイトの層、ワイヤーメッシュ又はこれらの組合せであってよい。１２０分防火ドアは、第２の耐火性材料などの高密度の耐火性材料を第１の保護用鏡板又は層１３０２及び第２の保護用鏡板又は層１３０４として使用することによって得ることができる。第１の装飾用鏡板１１０２及び第２の装飾用鏡板１１０４は、リグノセルロース基材、木材、木材複合材、中密度繊維板、高密度繊維板、パーティクルボード、メゾナイト、繊維ガラス、金属、プラスチック、耐火性材料又はこれらの組合せであってよい。第１の装飾用鏡板１１０２は、第１の保護用鏡板又は層１３０２の上面に、接着剤を使用して接合されている。第１の保護用鏡板又は層１３０２は、芯材１００、２００、３００、４００、５００、６００、７００、８００、９００又は１０００の上面に、接着剤を使用して接合されている。第２の装飾用鏡板１１０４は、第２の保護用鏡板又は層１３０４の下面に、接着剤を使用して接合されている。第２の保護用鏡板又は層１３０４は、芯材１００、２００、３００、４００、５００、６００、７００、８００、９００又は１０００の下面に、接着剤を使用して接合されている。接着剤は耐火性を有してもよく、膨張性材料を含有してもよいことに留意されたい。第１の装飾用鏡板１１０２及び第２の装飾用鏡板１１０４並びに第１の保護用鏡板又は層１３０２及び第２の保護用鏡板又は層１３０４の長さ及び幅は、芯材１００、２００、３００、４００、５００、６００、７００、８００、９００又は１０００と同じである。結果として、追加的な連結材、横框及び縦框は必要ない。図１３Ｂは、防火ドア１３００の断面図を示す。図１３Ｃは、第１の装飾用鏡板１１０２及び第２の装飾用鏡板１１０４の長さ及び幅が、芯材１００、２００、３００、４００、５００、６００、７００、８００、９００又は１０００の各側面及び端と接合させる外付け連結材１１０６を適応させるためにわずかに大きい防火ドア１３００の代替型の断面図を示す。図１１Ａに示されている通り、外付け連結材１１０６は、第１の連結材１１０６ａ、第２の連結材１１０６ｂ、第３の連結材１１０６ｃ及び第４の連結材１１０６ｄであってよい。さらに、外付け連結材１１０６と芯材１００、２００、３００、４００、５００、６００、７００、８００、９００又は１０００の間に膨張性連結材料１１０８が配置された防火ドア１３００の代替型を製作することができる（図１１Ｃ参照）。
【００４０】
ここで図１４Ａを参照すると、本発明の別の実施形態による防火ドア１４００の分解斜視図が示されている。防火ドア１４００は、芯材１００、２００、３００、４００、５００、６００、７００、８００、９００又は１０００（詳細については図１〜１０Ａ及びＢ並びに関連する説明を参照されたい）、第１の遮断性鏡板又は層１４０２、第１の装飾用鏡板１１０２、第２の遮断性鏡板又は層１４０４及び第２の装飾用鏡板１１０４を含む。第１の遮断性鏡板又は層１４０２及び第２の保護用鏡板又は層１４０４は、複数の空隙（例えば、蜂巣状、六角形、三角形など）を有する波形の充填材（例えば、ボール紙など）でできており、遮断性材料及び／又は耐火性材料（例えば、繊維ガラス、発泡体など）が充填されている。第１の装飾用鏡板１１０２及び第２の装飾用鏡板１１０４は、リグノセルロース基材、木材、木材複合材、中密度繊維板、高密度繊維板、パーティクルボード、メゾナイト、繊維ガラス、金属、プラスチック、耐火性材料又はこれらの組合せであってよい。第１の装飾用鏡板１１０２は、第１の遮断性鏡板又は層１４０２の上面に、接着剤を使用して接合されている。第１の遮断性鏡板又は層１４０２は、芯材１００、２００、３００、４００、５００、６００、７００、８００、９００又は１０００の上面に、接着剤を使用して接合されている。第２の装飾用鏡板１１０４は、第２の遮断性鏡板又は層１４０４の下面に、接着剤を使用して接合されている。第２の遮断性鏡板又は層１４０４は、芯材１００、２００、３００、４００、５００、６００、７００、８００、９００又は１０００の下面に、接着剤を使用して接合されている。接着剤は耐火性を有してもよく、膨張性材料を含有してもよいことに留意されたい。第１の装飾用鏡板１１０２及び第２の装飾用鏡板１１０４並びに第１の及び第２の遮断性鏡板又は層１４０２、１４０４の長さ及び幅は、芯材１００、２００、３００、４００、５００、６００、７００、８００、９００又は１０００と同じである。結果として、追加的な連結材、横框及び縦框は必要ない。図１４Ｂは、防火ドア１４００の断面図を示す。図１４Ｃは、第１の装飾用鏡板１１０２及び第２の装飾用鏡板１１０４の長さ及び幅が、芯材１００、２００、３００、４００、５００、６００、７００、８００、９００又は１０００の各側面及び端と接合させる外付け連結材１１０６を適応させるためにわずかに大きい、防火ドア１４００の代替型の断面図を示す。図１１Ａに示されている通り、外付け連結材１１０６は、第１の連結材１１０６ａ、第２の連結材１１０６ｂ、第３の連結材１１０６ｃ及び第４の連結材１１０６ｄであってよい。さらに、外付け連結材１１０６と芯材１００、２００、３００、４００、５００、６００、７００、８００、９００又は１０００の間に膨張性連結材料１１０８が配置された防火ドア１４００の代替型を製作することができる（図１１Ｃ参照）。
【００４１】
ここで図１５Ａを参照すると、本発明の別の実施形態による防火ドア１５００の分解斜視図が示されている。防火ドア１５００は、芯材１００、２００、３００、４００、５００、６００、７００、８００、９００又は１０００（詳細については図１〜１０及び関連する説明を参照されたい）、第１の装飾用鏡板１１０２、第２の装飾用鏡板１１０４及び４本の横框１５０２を含む。あるいは、芯材１００、２００、３００、４００、５００、６００、７００、８００、９００又は１０００は、これだけに限定されないが、第１の耐火性材料を含めた耐火性材料の単一のシートであってよい。第１の装飾用鏡板１１０２及び第２の装飾用鏡板１１０４の裏面は、左側及び右側に沿って、各横框１５０２に合うサイズの切欠き又は切り込み１５０４を含む。各横框１５０２は、第２の耐火性材料又は他の適切な材料でできている。一実施例では、横框の高さは１１／１６”であり、幅は１”である。第１の装飾用鏡板１１０２及び第２の装飾用鏡板１１０４は、リグノセルロース基材、木材、木材複合材、中密度繊維板、高密度繊維板、パーティクルボード、メゾナイト、繊維ガラス、金属、プラスチック、耐火性材料又はこれらの組合せであってよい。第１の装飾用鏡板１１０２及び第２の装飾用鏡板１１０４は耐火性も有し得ることに留意されたい。第１の装飾用鏡板１１０２は、芯材１００、２００、３００、４００、５００、６００、７００、８００、９００若しくは１０００の上面又は耐火性材料の単一のシートに、接着剤を使用して接合されている。第２の装飾用鏡板１１０４は芯材１００、２００、３００、４００、５００、６００、７００、８００、９００若しくは１０００の下面又は耐火性材料の単一のシートに、接着剤を使用して接合されている。接着剤は耐火性を有してもよく、膨張性材料を含有してもよいことに留意されたい。第１の装飾用鏡板１１０２及び第２の装飾用鏡板１１０４の長さ及び幅は、芯材１００、２００、３００、４００、５００、６００、７００、８００、９００若しくは１０００又は耐火性材料の単一のシートと同じである。結果として、追加的な連結材、横框及び縦框は必要ない。図１５Ｂは、防火ドア１４００の断面図を示す。
【００４２】
ここで図１６を参照すると、本発明の一実施形態による防火ドア用のドアの芯材を製造する方法１６００のフローチャートが示されている。ブロック１６０２において、下面、上面、第１の側面、第２の側面、第１の端及び第２の端を有する耐火性の中央の鏡板がもたらされ、ここで耐火性の中央の鏡板は、第１の耐火性材料でできている。ブロック１６０４において、押し出し耐火性縁の第１の縦框を耐火性の中央の鏡板の第１の側面と接合させ、ここで押し出し耐火性縁は、第１の耐火性材料よりも密度が高い第２の耐火性材料でできている。ブロック１６０６において、押し出し耐火性縁の第２の縦框を耐火性の中央の鏡板の第２の側面と接合させる。ブロック１６０８において、押し出し耐火性縁の第１の横框を、耐火性の中央の鏡板の第１の端並びに押し出し耐火性縁の第１の縦框及び第２の縦框と接合させる。ブロック１６１０において、押し出し耐火性縁の第２の横框を、耐火性の中央の鏡板の第２の端並びに押し出し耐火性縁の第１の縦框及び第２の縦框と接合させる。ブロック１６１２において、任意選択のステップが、第１の装飾用鏡板及び第２の装飾用鏡板を、それぞれ耐火性の中央の鏡板の上面及び下面、押し出し縁の第１の縦框、第２の縦框、第１の横框及び第２の横框と接合させることによって防火ドアを形成することを含んでよい。追加的な構成要素を、図１１〜１５Ａ及びＢを参照して記載されている通り追加することができる。別の任意選択のステップが、耐火性の中央の鏡板及び押し出し耐火性縁を膨張性材料又は耐火性材料でコーティングすることを含んでよい。方法１６００は、連続した製造プロセスの一部として実施することができることに留意されたい。
【００４３】
一実施形態では、耐火性の中央の鏡板の第１の側面に切欠きを形成し、切欠き内に耐火性ロックブロックを挿入し、耐火性ロックブロックを耐火性の中央の鏡板及び押し出し耐火性縁と接合させる。ここで、耐火性ロックブロックは第２の耐火性材料でできている。別の実施形態では、耐火性の中央の鏡板は、（ａ）第１の側面と第２の側面の間に、第１の端に近接して配置された第１の耐火性の中央の鏡板であって、第１の耐火性材料でできた第１の耐火性の中央の鏡板と、（ｂ）第１の側面と第２の側面の間に第２の端に近接して配置された第２の耐火性の中央の鏡板であって、第１の耐火性材料でできた第２の耐火性の中央の鏡板と、（ｃ）第１の耐火性の中央の鏡板と第２の耐火性の中央の鏡板の間に配置され、そこに接合され、また、第１の側面の押し出し耐火性縁と第２の側面の押し出し耐火性縁の間に伸び、そこに接合された耐火性中桟であって、耐火性材料が第２の耐火性材料でできている耐火性中桟とを含む。さらに別の実施形態では、雄雌接続部分のセットが、押し出し耐火性縁と耐火性の中央の鏡板とに形成される。雄雌接続部分は、三角形、曲線状、長方形、角度のある形状、さねはぎ、又はこれらの組合せであってよい。
【００４４】
別の実施形態では、第１の耐火性材料を押出成形（extruded）又は鋳型成型（molded）して耐火性の中央の鏡板を形成し、第２の耐火性材料を押出成形又は鋳型成型して、押し出し耐火性縁の第１の縦框、第２の縦框、第１の横框及び第２の横框を形成する。さらに別の実施形態では、第１の耐火性材料を押出成形又は鋳型成型して耐火性の中央の鏡板を形成し、第２の耐火性材料を押出成形又は鋳型成型してシートを形成し、次いでそれをギャングリッピングして、押し出し耐火性縁の第１の縦框、第２の縦框、第１の横框及び第２の横框のうちの１又は２以上を形成する。いずれの実施形態でも、鏡板、縦框及び横框に対して、その部分が適切な滑らかさ、サイズ及び形状を有するように１又は２以上の仕上げステップ（例えば、サンディング（sanding）、トリミング、カッティング、デニビング（denibbing）など）を行うことができる。
【００４５】
さらに、上の鏡板を耐火性の中央の鏡板の上面及び押し出し耐火性縁と接合させることもでき、下の鏡板を耐火性の中央の鏡板の下面と接合させることもでき、上の鏡板と下の鏡板の両方を耐火性の中央の鏡板と接合させることもできる。上の鏡板又は下の鏡板は、リグノセルロース基材、木材、木材複合材、中密度繊維板、高密度繊維板、パーティクルボード、メゾナイト、繊維ガラス、金属、プラスチック、１又は２以上の保護層又はこれらの組合せであってよい。１又は２以上の保護層は、耐火性材料、耐爆性材料、耐弾性材料、遮蔽性材料、耐薬品性材料、耐バイオハザード材料、耐放射線性材料、緩衝材、接地材料、遮断性材料又はこれらの組合せであってよい。例えば、１又は２以上の保護層は、１又は２以上の石膏ボード、１又は２以上の金属シート、１又は２以上の鉛シート、１又は２以上のケブラーシート、１又は２以上のセラミックシート、ウレタンフォームの層、グラファイトの層、ワイヤーメッシュ又はこれらの組合せであってよい。
【００４６】
ここで図１７を参照すると、本発明の別の実施形態による防火ドア用のドアの芯材を製造する方法１７００のフローチャートが示されている。ブロック１７０２において、押し出し耐火性縁を用意する。押し出し耐火性縁は中心の空隙を有し、押し出し耐火性縁の第１の縦框を用意すること、押し出し耐火性縁の第１の横框を押し出し耐火性縁の第１の縦框と接合させること、押し出し耐火性縁の第２の横框を第１の縦框と接合させること、及び押し出し耐火性縁の第２の縦框を押し出し耐火性縁の第１の横框及び第２の横框と接合させることによって製造され、ここで、押し出し耐火性縁は、第２の耐火性材料でできている。ブロック１７０４において、押し出し耐火性縁内の空隙に第２の耐火性材料よりも密度が低い第１の耐火性材料を充填して耐火性の中央の鏡板を形成する。ブロック１７０６において、押し出し耐火性縁及び第１の耐火性材料をベーキングする又は硬化させて材料を据え付け、固定する。その後、サンディング又は他の仕上げステップを実施することができる。ブロック１７０８において、任意選択のステップが、第１の装飾用鏡板及び第２の装飾用鏡板を、それぞれ、押し出し耐火性縁及び耐火性の中央の鏡板の上面及び下面と接合させることによって防火ドアを形成することを含んでよい。追加的な構成要素を、図１１〜１５を参照して記載されている通り追加することができる。任意選択のステップが、耐火性の中央の鏡板及び押し出し耐火性縁を膨張性材料又は耐火性材料でコーティングすることを含んでよい。方法１７００は、連続した製造プロセスの一部として実施することができることに留意されたい。
【００４７】
一実施形態では、耐火性の中央の鏡板の第１の側面に切欠きを形成し、切欠き内に耐火性ロックブロックを挿入し、耐火性ロックブロックを耐火性の中央の鏡板及び押し出し耐火性縁と接合させる。ここで、耐火性ロックブロックは第２の耐火性材料でできている。別の実施形態では、耐火性の中央の鏡板は、（ａ）第１の側面と第２の側面の間に、第１の端に近接して配置された第１の耐火性の中央の鏡板であって、第１の耐火性材料でできた第１の耐火性の中央の鏡板と、（ｂ）第１の側面と第２の側面の間に第２の端に近接して配置された第２の耐火性の中央の鏡板であって、第１の耐火性材料でできた第２の耐火性の中央の鏡板と、（ｃ）第１の耐火性の中央の鏡板と第２の耐火性の中央の鏡板の間に配置され、そこに接合され、また、第１の側面の押し出し耐火性縁と第２の側面の押し出し耐火性縁の間に伸び、そこに接合された耐火性中桟であって、耐火性材料が第２の耐火性材料でできている耐火性中桟とを含む。さらに別の実施形態では、雄雌接続部分のセットが、押し出し耐火性縁と耐火性の中央の鏡板とに形成される。雄雌接続部分は、三角形、曲線状、長方形、角度のある形状、さねはぎ、又はこれらの組合せであってよい。
【００４８】
別の実施形態では、第１の耐火性材料を押出成形又は鋳型成型して耐火性の中央の鏡板を形成し、第２の耐火性材料を押出成形又は鋳型成型して、押し出し耐火性縁の第１の縦框、第２の縦框、第１の横框及び第２の横框を形成する。さらに別の実施形態では、第１の耐火性材料を押出成形又は鋳型成型して耐火性の中央の鏡板を形成し、第２の耐火性材料を押出成形又は鋳型成型してシートを形成し、次いでそれをギャングリッピングして、押し出し耐火性縁の第１の縦框、第２の縦框、第１の横框及び第２の横框のうちの１又は２以上を形成する。
【００４９】
さらに、上の鏡板を耐火性の中央の鏡板の上面及び押し出し耐火性縁と接合させることもでき、下の鏡板を耐火性の中央の鏡板の下面と接合させることもでき、上の鏡板と下の鏡板の両方を耐火性の中央の鏡板と接合させることもできる。上の鏡板又は下の鏡板は、リグノセルロース基材、木材、木材複合材、中密度繊維板、高密度繊維板、パーティクルボード、メゾナイト、繊維ガラス、金属、プラスチック、１又は２以上の保護層又はこれらの組合せであってよい。１又は２以上の保護層は、耐火性材料、耐爆性材料、耐弾性材料、遮蔽性材料、耐薬品性材料、耐バイオハザード材料、耐放射線性材料、緩衝材、接地材料、遮断性材料又はこれらの組合せであってよい。例えば、１又は２以上の保護層は、１又は２以上の石膏ボード、１又は２以上の金属シート、１又は２以上の鉛シート、１又は２以上のケブラーシート、１又は２以上のセラミックシート、ウレタンフォームの層、グラファイトの層、ワイヤーメッシュ又はこれらの組合せであってよい。
【００５０】
ここで図１８を参照すると、本発明の一実施形態による防火ドアを製造する方法１８００のフローチャートが示されている。ブロック１８０２において、図１〜１０に示されているドアの芯材を用意する。ブロック１８０４において、第１の装飾用鏡板をドアの芯材の上面と接合させ、ブロック１８０６において、第２の装飾用鏡板をドアの芯材の下面と接合させる。追加的な構成要素を、図１１〜１４を参照して記載されている通り追加することができる。
【００５１】
本発明の好ましい実施形態が詳細に記載されているが、添付の特許請求の範囲に記載されている本発明の主旨及び範囲から逸脱することなくそれに種々の改変を行うことができることが当業者には理解されよう。
【図１】
0006353832.tif 000004
【図２】
0006353832.tif 000005
【図３Ａ】
0006353832.tif 000006
【図３Ｂ】
0006353832.tif 000007
【図３Ｃ】
0006353832.tif 000008
【図３Ｄ】
0006353832.tif 000009
【図４】
0006353832.tif 000010
【図５】
0006353832.tif 000011
【図６】
0006353832.tif 000012
【図７】
0006353832.tif 000013
【図８】
0006353832.tif 000014
【図９】
0006353832.tif 000015
【図１０】
0006353832.tif 000016
【図１１】
0006353832.tif 000017
【図１２】
0006353832.tif 000018
【図１３】
0006353832.tif 000019
【図１４】
0006353832.tif 000020
【図１５】
0006353832.tif 000021
【図１６】
0006353832.tif 000022
【図１７】
0006353832.tif 000023
【図１８】
0006353832.tif 000024